(57)【要約】  本発明は、ポリプロピレン２０〜５０重量部、ポリオレフィン系エラストマー２０〜４５重量部、ポリエチレン３０〜６０重量部、エチレン−酢酸ビニル共重合体０〜１０重量部、架橋剤０．５〜１０重量部、シリカ０〜１重量部を含む成分が放射線架橋によって形成されたポリプロピレンフィルムを提供する。従来技術と比較して、本発明は、主素材であるポリプロピレン、ポリオレフィン系エラストマー及ポリエチレンの含有量を制御及び調整することによりポリプロピレンフィルムの真空成形温度を低減させるとともに、放射線改質により各重合物の分子鎖を架橋させ、互に絡み合うことで、ポリプロピレンフィルムの溶融強度を向上させ、且つ、高温真空成形時に、分子鎖の移動が困難になり、真空成形後の製品は割れが起こりにくく、製品の表面模様は浅くなったり消えたりすることも起こりにくい。【選択図】なし【特許請求の範囲】
【請求項１】
ポリプロピレン                          ２０〜５０重量部、
ポリオレフィン系エラストマー            ２０〜４５重量部、
ポリエチレン                            ３０〜６０重量部、
エチレン−酢酸ビニル共重合体            ０〜１０重量部、
架橋剤                                  ０．５〜１０重量部、
シリカ                                  ０〜１重量部、
を含む成分が放射線改質によって形成されることを特徴とするポリプロピレンフィルム。
【請求項２】
さらに、炭酸カルシウム１〜１０重量部を含むことを特徴とする請求項１に記載のポリプロピレンフィルム。
【請求項３】
さらに、ヒンダードアミン系光安定剤及び／又は紫外線吸収剤から選ばれる安定剤０．１〜１重量部を含むことを特徴とする請求項１に記載のポリプロピレンフィルム。
【請求項４】
さらに、金属石鹸類潤滑剤及び／又は脂肪酸塩類潤滑剤から選ばれる外部潤滑剤０．２〜１．８重量部を含むことを特徴とする請求項１に記載のポリプロピレンフィルム。
【請求項５】
さらに、高分子量シリコーン０．３〜１．５重量部を含むことを特徴とする請求項１に記載のポリプロピレンフィルム。
【請求項６】
第１のポリプロピレンフィルム、
第１の塗布層、
印刷層、
第２の塗布層、
第２のポリプロピレンフィルム、
ポリウレタン塗布層が順に設けられた複合フィルムが放射線処理により得られたポリプロピレン複合フィルムであって、
前記第１のポリプロピレンフィルムは、
ポリプロピレン                            ２０〜５０重量部、
ポリオレフィン系エラストマー              ２０〜４５重量部、
ポリエチレン                              ３０〜６０重量部、
エチレン−酢酸ビニル共重合体              ０〜１０重量部、
架橋剤                                    ０．５〜１０重量部、
シリカ                                    ０〜１重量部、
を含む成分からなり、
前記第１の塗布層及び第２の塗布層は、それぞれ独立して、塩素化ポリプロピレン塗布層又は反応型ポリウレタン塗布層から選ばれることを特徴とするポリプロピレン複合フィルム。
【請求項７】
前記第１のポリプロピレンフィルムの第１の塗布層と接触していない側に、さらに、接着層を含むことを特徴とする請求項６に記載のポリプロピレン複合フィルム。
【請求項８】
前記第２のポリプロピレンフィルムとポリウレタン塗布層との間に、さらに、塩素化ポリプロピレン塗布層又は反応型ポリウレタン塗布層である第３の塗布層が設けられることを特徴とする請求項６に記載のポリプロピレン複合フィルム。
【請求項９】
前記第２のポリプロピレンフィルムは、
ポリプロピレン                            ２０〜５０重量部、
ポリオレフィン系エラストマー              ２０〜４５重量部、
ポリエチレン                              ３０〜６０重量部、
エチレン−酢酸ビニル共重合体              ０〜１０重量部、
架橋剤                                    ０．５〜１０重量部、
シリカ                                    ０〜１重量部、
を含む成分からなることを特徴とする請求項６に記載のポリプロピレン複合フィルム。
【発明の詳細な説明】
【技術分野】
【０００１】
本発明は、装飾品技術の分野に属し、特に、ポリプロピレンフィルム、ポリプロピレン複合フィルムに関する。
【背景技術】
【０００２】
従来の装飾材料市場では、環境保護に対する消費者の意識が高まるにつれて、材料に対する要求がますます厳しくなっている。ポリ塩化ビニル（ＰＶＣ）樹脂は塩素が含まれるため、焼却時に放出する有害物質（ダイオキシン）は発がん性の高い物質であり、環境や人の健康に直接危害を与えるため、ＰＶＣは環境に優しくない因素とみなす。将来的には、ＰＶＣは材料から除外されるため、熱可塑性樹脂の範囲では、工業的にＰＶＣの代わりに環境に優しい別の熱可塑性樹脂を使用することを期待し、ポリプロピレン（ＰＰ）に置き換えることを優先的に考慮する。
装飾材料は、主に、熱溶着、被覆、真空成形などの二次成形法によって形成され、装飾フィルムを骨格と複合成形し、ここで、骨格は、さまざまな形状の木材、プラスチック、金属などであることができる。ただし、ポリプロピレンは溶融強度が低く、高温真空成形中に破れやすく、ＰＰ装飾フィルムの使用が制限される。
【発明の概要】
【発明が解決しようとする課題】
【０００３】
本発明は、上記事情に鑑みてなされたものであり、解決しようとする技術問題は、低真空成形温度及び高溶融強度を有するポリプロピレンフィルム、ポリプロピレン複合フィルムを提供することにある。
【課題を解決するための手段】
【０００４】
本発明は、
ポリプロピレン                            ２０〜５０重量部、
ポリオレフィン系エラストマー              ２０〜４５重量部、
ポリエチレン                              ３０〜６０重量部、
エチレン−酢酸ビニル共重合体              ０〜１０重量部、
架橋剤                                    ０．５〜１０重量部、
シリカ                                    ０〜１重量部、を含む成分が放射線改質により形成されたポリプロピレンフィルムを提供する。
好ましくは、さらに、炭酸カルシウム１〜１０重量部を含む。
好ましくは、さらに、ヒンダードアミン系光安定剤及び／又は紫外線吸収剤から選ばれる安定剤０．１〜１重量部を含む。
好ましくは、さらに、金属石鹸類潤滑剤及び／又は脂肪酸塩類潤滑剤から選ばれる外部潤滑剤０．２〜１．８重量部を含む。
好ましくは、さらに、高分子量シリコーン０．３〜１．５重量部を含む。
【０００５】
本発明は、さらに、
第１のポリプロピレンフィルム、
第１の塗布層、
印刷層、
第２の塗布層、
第２のポリプロピレンフィルム、
ポリウレタン塗布層が順に設けられた複合フィルムが放射線処理により形成されたポリプロピレン複合フィルムであって、
前記第１のポリプロピレンフィルムは、
ポリプロピレン                    ２０〜５０重量部、
ポリオレフィン系エラストマー      ２０〜４５重量部、
ポリエチレン                      ３０〜６０重量部、
エチレン−酢酸ビニル共重合体      ０〜１０重量部、
架橋剤                            ０．５〜１０重量部、
シリカ                            ０〜１重量部、
を含む成分からなり、
前記第１の塗布層及び第２の塗布層は、それぞれ独立して、塩素化ポリプロピレン塗布層又は反応型ポリウレタン塗布層から選ばれるポリプロピレン複合フィルムを提供する。
好ましくは、前記第１のポリプロピレンフィルムの第１の塗布層と接触していない側に、さらに、接着層を含む。
好ましくは、前記第２のポリプロピレンフィルムとポリウレタン塗布層との間に、さらに、塩素化ポリプロピレン塗布層又は反応型ポリウレタン塗布層である第３の塗布層が設けられている。
好ましくは、前記第２のポリプロピレンフィルムは、
ポリプロピレン                      ２０〜５０重量部、
ポリオレフィン系エラストマー        ２０〜４５重量部、
ポリエチレン                        ３０〜６０重量部、
エチレン−酢酸ビニル共重合体        ０〜１０重量部、
架橋剤                              ０．５〜１０重量部、
シリカ                              ０〜１重量部、
を含む成分からなる。
【０００６】
本発明は、ポリプロピレン２０〜５０重量部、ポリオレフィン系エラストマー２０〜４５重量部、ポリエチレン３０〜６０重量部、エチレン−酢酸ビニル共重合体０〜１０重量部、架橋剤０．５〜１０重量部、シリカ０〜１重量部を含む成分が放射線架橋によって形成されたポリプロピレンフィルムを提供する。従来技術と比較して、本発明は、主素材であるポリプロピレン、ポリオレフィン系エラストマー及びポリエチレンの含有量を制御、調整することによりポリプロピレンフィルムの真空成形温度を低減させるとともに、放射線改質により、各高分子の分子鎖は架橋し互に絡み合うことで、ポリプロピレンフィルムの溶融強度を向上させるとともに、高温真空成形時に分子鎖の移動が困難になり、真空成形後の製品は割れが起こりにくく、製品の表面模様が浅くなったり、消えたりすることも起こりにくくなる。
【発明を実施するための形態】
【０００７】
以下、本発明の実施例における技術案は、本発明の実施例と組み合わせて明確かつ完全に説明するが、説明される実施例は、本発明の実施例の一部にすぎず、すべての実施例ではないことは明らかである。本発明の実施例に基づいて、創造的な努力をすることなく当業者によって得られる他のすべての実施例は、いずれも本発明の保護範囲内にある。
【０００８】
本発明は、
ポリプロピレン                      ２０〜５０重量部、
ポリオレフィン系エラストマー        ２０〜４５重量部、
ポリエチレン                        ３０〜６０重量部、
エチレン−酢酸ビニル共重合体        ０〜１０重量部、
架橋剤                              ０．５〜１０重量部、
シリカ                              ０〜１重量部、
を含む成分が放射線改質によって形成されたポリプロピレンフィルムを提供する。
本発明は、すべての原材料の供給源に特別に制限はなく、市販として入手可能である。
【０００９】
前記ポリプロピレンは、当業者に周知のポリプロピレンであっていてもよく、特に制限はないが、本発明において、共重合ポリプロピレンであることが好ましく、前記ポリプロピレンのメルトフローレートは、２〜５ｇ／１０ｍｉｎであることが好ましく、前記ポリプロピレンの含有量は、２０〜４０重量部であることが好ましく、２０〜３０重量部であることがより好ましく、２０〜２５重量部であることがさらに好ましい。
ポリオレフィン系エラストマーは、オレフィン系熱可塑性エラストマー（ＴＰＯ）とも呼ばれ、ゴムとポリオレフィン樹脂からなり２相分離を示すポリマー混合物であり、前記ゴムはエチレンプロピレンジエンゴム（ＥＰＤＭ）、ニトリルゴム（ＮＢＲ）又はブチルゴム（ＩＩＲ）から選ばれるいずれか１つ又は少なくとも２つの混合物である、本発明において、前記ポリオレフィン系エラストマーは、ＥＰＤＭとＰＰからなり２相分離を示す重合物の混合物であるＰＰ／ＥＰＤＭ熱可塑性エラストマーであることが好ましく、ＰＰ材料の高強度及びＥＰＤＭのゴム弾性を兼ね備える。前記ＰＰとＥＰＤＭとの質量比は、（９０：１０）〜（５５：４５）であることが好ましく、（８５：１５）〜（６５：３５）であることがより好ましい。前記ポリオレフィン系エラストマーは、単独で１種であってもよく、複数種であってもよく、製品の柔らかさ及び硬度の調整を容易にするために、硬度の異なるポリオレフィンの混合物であることが好ましく、ショアＡ硬度が６０〜９０のポリオレフィン系エラストマー及びショアＤ硬度が２５〜５０のポリオレフィン系エラストマーを含むことがより好ましく、両方の質量比は、９：１〜７：３であることが好ましい。本発明で提供されるポリプロピレンフィルムにおける前記ポリオレフィン系エラストマーの含有量は、２５〜４５重量部であることが好ましく、３０〜４０重量部であることがより好ましい。
【００１０】
前記ポリエチレンは、当業者に周知のポリエチレンであればよく、特に制限はないが、本発明では、低密度ポリエチレンであることが好ましい。前記低密度ポリエチレンとは、主鎖に１０００個の炭素原子あたり数個の分岐のみを持ち、密度が、通常、０．９１２〜０．９４０ｇ／ｃｍ３であるポリエチレンを指し、前記ポリエチレンのメルトフローレート（ＭＦＲ）は、０．５〜２０ｇ／１０ｍｉｎであることが好ましく、０．９〜１５ｇ／１０ｍｉｎであることがより好ましく、１〜１０ｇ／１０ｍｉｎであることがさらに好ましく、０．８〜５ｇ／１０ｍｉｎであることが最も好ましい。前記ポリエチレンの含有量は、３５〜５５重量部であることが好ましく、３５〜５０重量部であることがより好ましく、４０〜４５重量部であることがさらに好ましい。
本発明で提供されるポリプロピレンフィルムにおいて、さらに、エチレン−酢酸ビニル共重合体を含んでよい。前記エチレン−酢酸ビニル共重合体は、当業者に周知のエチレン−酢酸ビニル共重合体であればよく、特に制限はないが、エチレンと酢酸ビニルとを共重合して得られる熱可塑性樹脂であり、本発明に係るエチレン−酢酸ビニル共重合体における酢酸ビニルのモル含有量は、１５〜３０％であることが好ましく、前記エチレン−酢酸ビニル共重合体のメルトフローレート（ＭＦＲ）は、０．５〜４ｇ／１０ｍｉｎであることが好ましく、前記エチレン−酢酸ビニル共重合体の硬度は、Ｓｈｏｒｄ  Ｄ  ２５〜４０であることが好ましく、前記エチレン−酢酸ビニル共重合体の含有量は、１〜８重量部であることが好ましく、２〜６重量部であることがより好ましい。
【００１１】
ポリプロピレン及びポリエチレンは、電子線を照射される時に放射線分解が優位を占めるが、架橋剤の添加により、製品が電子線照射される時に架橋剤作用により分子鎖が架橋するので、放射線分解の可能性を大きく低減させ、製品が電子線照射される時に放射線架橋が優位を占め、製品はある程度の架橋を経た後、真空成形成形中に、真空成形割れが発生しにくい。前記架橋剤は、当業者に周知の架橋剤であればよく、特に制限はないが、本発明では、二官能性又は多官能性化合物であることが好ましく、トリメチロールプロパントリメタクリレート（ＴＭＰＴＭＡ）、トリメチロールプロパントリアクリレート（ＴＭＰＴＡ）、ジメチロールプロパンジメタクリレート（ＤＭＰＤＭＡ）、トリアリルイソシアヌレート（ＴＡＩＣ）、シアヌル酸トリアリル（ＴＡＣ）及びジエチレングリコールジメタクリレート（ＤＥＧＤＭＡ）からの１つ又は複数であることがより好ましく、前記架橋剤の含有量は、１〜８重量部であることが好ましく、２〜６重量部であることがより好ましい。
【００１２】
配合全体の成分において、わずかに析出するいくつかの小さな分子がある可能性があるため、シリカを添加する必要があり、わずかな析出を吸着でき、カレンダー加工に寄与し、前記シリカの含有量は、０．１〜０．８重量部であることが好ましく、０．１〜０．６重量部であることがより好ましく、０．２〜０．４重量部であることがさらに好ましい。
【００１３】
本発明によれば、さらに、好ましくは、炭酸カルシウムを１〜１０重量部、より好ましくは２〜８重量部、さらに好ましくは２〜６重量部含み、炭酸カルシウムの使用は少量であり、主に、少量の強化機能を発揮するが、一定量を超えると性能が低下する。
ポリプロピレンフィルムの安定性を向上させるため、さらに、好ましくは安定剤を０．１〜１重量部、より好ましくは０．２〜０．８重量部、さらに好ましく０．４〜０．６重量部を含む。前記安定剤は、当業者に周知の安定剤であればよく、特に制限はないが、本発明では、ヒンダードアミン系光安定剤及び／又は紫外線吸収剤であることが好ましく、ポリプロピレンフィルムの光安定剤を向上させ、経年劣化を遅らせることができる。前記ヒンダードアミン系光安定剤は、当業者に周知のヒンダードアミン系光安定剤であればよく、特に制限はないが、本発明では、光安定剤６２２、光安定剤７７０及び光安定剤９４４からの１つ又は複数であることが好ましく、前記紫外線吸収剤は、当業者に周知の紫外線吸収剤であればよく、特に制限はないが、本発明では、ベンゾフェノン系紫外線吸収剤及び／又はベンゾトリアゾール系紫外線吸収剤であることが好ましい。
【００１４】
本発明によれば、さらに、好ましくは外部潤滑剤を０．２〜１．８重量部、より好ましくは０．４〜１．５重量部、さらに好ましく０．８〜１重量部含み、前記外部潤滑剤は、当業者に周知の外部潤滑剤であればよく、特に制限はないが、本発明では、金属石鹸類潤滑剤及び／又は脂肪酸塩類潤滑剤であることが好ましく、ステアリン酸カルシウム、ステアリン酸亜鉛及びステアリン酸鉛の１つ又は複数であることがより好ましい。外部潤滑剤は、重合物との相溶性が悪く、溶融物から容易に外側に移動するため、プラスチック溶融物と金属の界面に薄い潤滑層を形成して、金属ローラーへの付着を防止ことができる。
【００１５】
本発明によれば、さらに、高分子量シリコーン０．３〜１．５重量部を含むことが好ましく、より好ましくは０．５〜１重量部である。高分子シリコーンは、外部潤滑剤を助け、過剰な外部潤滑剤による析出を抑制することができる。
【００１６】
本発明が提供するポリプロピレンフィルムは、さらに、顔料０．１〜１０重量部を含むことが好ましく、前記顔料は、当業者に周知の顔料であればよく、特に制限はないが、本発明では、カーボンブラック、フタロシアニン系顔料、インドール類などの複素環系顔料、酸化チタンなどであってもよい。
【００１７】
本発明が提供するポリプロピレンフィルムは、当業者に周知の方法で調製すればよく、特に制限はないが、本発明では、カレンダー法により調製することが好ましく、上記ポリプロピレン、ポリオレフィン系エラストマー、ポリエチレン、エチレン−酢酸ビニル共重合体、架橋剤及びシリカなどの成分を混合し、カレンダー法により製造して得られる。例えば、ポリプロピレン、ポリオレフィン系エラストマー、ポリエチレン及びエチレン−酢酸ビニル共重合体を高速ミキサーに加えて撹拌し、さらに、架橋剤、シリカ及び任意に選択されてもよい成分を加え、均一に撹拌した後、原料を密閉式混練機に投与し、密閉式混練機で予備溶融した後、２本ロールミルへ送り精錬を行い、ろ過した後、カレンダーロールに入れて、カレンダー成形によりフィルムを形成し、最後に低エネルギー電子ビーム照射を行い、ポリプロピレンフィルムを得、前記カレンダーの温度は、１６０℃〜１９０℃であることが好ましく、前記照射エネルギーは、２００〜５００ｋＶであることが好ましく、２００〜４００ｋＶであることがより好ましく、２００〜３００ｋＶであることがさらに好ましく、２５０ｋＶであることが最も好ましく、前記照射線量は、４０〜１００ｋＧｙであることが好ましく、照射線量を設定した後、装置の動作速度に応じて電子線密度を調整することができる。
【００１８】
本発明は、主素材であるポリプロピレン、ポリオレフィン系エラストマー及びポリエチレンの含有量によりポリプロピレンフィルムの真空成形温度を低減させるとともに、放射線改質により、各重合物の分子鎖が架橋し、互に絡み合うことで、ポリプロピレンフィルムの溶融強度を向上させるとともに、高温真空成形時に、分子鎖の移動が困難になり、真空成形後の製品の表面模様が浅くなったり、消えたりすることも起こりにくくなる。
【００１９】
本発明は、さらに、
第１のポリプロピレンフィルム、
第１の塗布層、
印刷層、
第２の塗布層、
第２のポリプロピレンフィルム、
ポリウレタン塗布層が順に設けられた複合フィルムが放射線架橋によって得られるポリプロピレン複合フィルムであって、
前記第１のポリプロピレンフィルムは、
ポリプロピレン                    １０〜３０重量部、
ポリオレフィン系エラストマー      ２０〜４５重量部、
ポリエチレン                      ３０〜６０重量部、
エチレン−酢酸ビニル共重合体      ０〜１０重量部、
架橋剤                            ０．５〜１０重量部、
シリカ                            ０〜１重量部、
を含む成分からなり、
前記第１の塗布層及び第２の塗布層は、それぞれ独立して、塩素化ポリプロピレン塗布層又は反応型ポリウレタン塗布層から選ばれるポリプロピレン複合フィルムを提供する。
ここで、本発明は、すべての原材料の供給源に特別に制限はなく、市販として入手可能である。
【００２０】
前記第１のポリプロピレンフィルムは、上記ポリプロピレンフィルムと同じであるため、ここでは贅言しない。前記第１のポリプロピレンフィルムの厚さは、０．０５〜０．５ｍｍであることが好ましく、０．１〜０．３ｍｍであることがより好ましく、０．１〜０．２ｍｍであることがさらに好ましい。本発明によれば、前記第１のポリプロピレンフィルムは、第１の塗布層相と接触していない側にさらに熱接着層が設けられ、前記接着層は当業者に周知の接着層であればよく、特に制限はないが、本発明では、熱硬化性接着層又はホットメルト接着剤層であることが好ましく、接着層は、ポリプロピレン複合フィルムを装飾フィルムとして木製板材、鋼板などの部品と真空成形成形する際に、強固に貼り合わせることができ、前記接着層の湿式塗布量は、１５〜３０ｇ／ｍ２であることが好ましい。
前記第１のポリプロピレンフィルムには、第１の塗布層が設けられている。ポリプロピレンフィルムは非極性であり、印刷層は極性であるため、両方は非相容であり、強固に貼り合わせていないので、可溶化剤として機能する第１の塗布層を塗布する必要があり、前記第１の塗布層の湿式塗布量は、７〜２０ｇ／ｍ２であることが好ましい。第１のポリプロピレンフィルムと第１の塗布層との間の接着力を向上させるために、前記第１のポリプロピレンフィルムは、表面処理を施すことが好ましく、前記表面処理の方法は、当業者に周知の方法であればよく、特に制限はないが、本発明では、コロナ処理、火炎処理及びプラズマ表面処理の１つ又は複数であることが好ましく、表面処理した後、第１のポリプロピレンフィルム表面に活性基又は遊離基を生成し、第１の塗布層材料と反応しやすく、第１の塗布層の付着力を高める。前記第１の塗布層は、塩素化ポリプロピレン塗布層又は反応型ポリウレタン塗布層であることが好ましい。前記塩素化ポリプロピレン（ＣＰＰ）塗布層は、当業者に周知の塩素化ポリプロピレン塗布層であればよく、特に制限はないが、ＣＰＰ構造には、塩素（−Ｃｌ−）基を持ち、極性があり、極性印刷層と緊密に結合することができ、分子構造では非極性のプロピレン基と非極性の第１のポリプロピレンフィルムが緊密に結合し、ＣＰＰは相溶化剤として機能する。前記反応型ポリウレタン塗布層は、当業者に周知の反応型ポリウレタン塗布層であればよく、特に制限はないが、水性であってもよく油性であってもよく、反応型ポリウレタン塗布層は、第１のポリプロピレンフィルムの前処理によって生成した活性基又は遊離基と化学的に反応して化学結合を形成し連結し、良好な付着力を実現する。
【００２１】
前記印刷層は、当業者に周知の印刷層であればよく、特に制限はないが、主に印刷着色させる役割を果す。
印刷層は、使用中に摩耗や脱落が発生しやすいため、印刷層を保護するために第２のポリプロピレンフィルムを貼り合わせる必要がある。前記印刷層は第２のポリプロピレンフィルムと同様に上記非相溶性の問題があるため、前記印刷層には、第２の塗布層が設けられ、前記第２の塗布層の湿式塗布量は、７〜２０ｇ／ｍ２であることが好ましく、前記第２の塗布層は、塩素化ポリプロピレン塗布層又は反応型ポリウレタン塗布層であることが好ましく、前記塩素化ポリプロピレンの塗布層及び反応型ポリウレタンの塗布層はいずれも上記と同じであり、ここでは贅言しない。
前記第２のポリプロピレンフィルムは、透明なポリプロピレンフィルムであることが好ましく、前記ポリプロピレンフィルムは上記と同じであり、ここでは贅言しない、前記第２のポリプロピレンフィルムの厚さは、０．０４〜０．２ｍｍであることが好ましく、０．０４〜０．１ｍｍであることがより好ましく、第２のポリプロピレンフィルムと第２の塗布層との間の接着力を向上させるため、前記第２のポリプロピレンフィルムは、表面処理後にさらに第２の塗布層と貼り合わせることが好ましく、前記表面処理の方法は上記と同じであり、ここでは贅言しない。
【００２２】
前記第２のポリプロピレンフィルムには、複合フィルム表面の耐スクラッチ性を向上させるためにポリウレタン塗布層が設けられ、ポリウレタン塗布層の耐スクラッチ性及び第２のポリプロピレンフィルムの耐溶剤性及び真空成形性を利用して、一緒に印刷層を保護する。前記第２のポリプロピレンフィルムは、表面処理した後、さらにポリウレタン塗布層を塗布することが好ましく、前記表面処理の方法は上記と同じであり、ここでは贅言しない。前記ポリウレタン塗布層は、当業者に周知のポリウレタン塗布層であればよく、特に制限はないが、本発明では、水性ポリカーボネート系ポリウレタン塗料であることが好ましく、前記ポリウレタン塗布層の湿式塗布量は、７〜２０ｇ／ｍ２であることが好ましい。
前記第２のポリプロピレンフィルムとポリウレタン塗布層との間には、第２のポリプロピレンフィルムとポリウレタン塗布層との間の結合を強化するため、さらに第３の塗布層も設けられることが好ましく、前記第２のポリプロピレンフィルムは、表面処理した後、さらに第３の塗布層が塗布することが好ましく、前記表面処理の方法は上記と同じであり、ここでは贅言しない。前記第３の塗布層は塩素化ポリプロピレン塗布層又は反応型ポリウレタン塗布層であり、前記塩素化ポリプロピレン塗布層及び反応型ポリウレタン塗布層はいずれも上記と同じであり、ここでは贅言しない。前記第３の塗布層の湿式塗布量は、７〜２０ｇ／ｍ２であることが好ましい。
【００２３】
上記複合フィルムを形成した後、複合フィルムに照射処理を施し、ポリプロピレン複合フィルムを得、前記照射処理の方法は、当業者に周知の方法であればよく、特に制限はないが、本発明では、低エネルギー電子ビーム照射であることが好ましく、前記照射エネルギーは、２００〜５００ｋＶであることが好ましく、２００〜４００ｋＶであることがより好ましく、２００〜３００ｋＶであることがさらに好ましく、２５０ｋＶであることが最も好ましく、前記照射線量は、４０〜１００ｋＧｙであることが好ましく、照射線量を設定した後、装置は装置の動作速度に応じて電子ビーム密度を調整できる。
本発明は、主素材であるポリプロピレン、ポリオレフィン系エラストマー及ポリエチレンの含有量によりポリプロピレンフィルムの真空成形温度を低減させるとともに、放射線改質した後、各重合物分子鎖が架橋し、互に絡み合うため、ポリプロピレンフィルムの溶融強度を向上させ、且つ、高温真空成形時に分子鎖の移動が困難になり、真空成形後の製品表面模様が浅くなったり消えたりすることが起こりにくくなる。また、溶融強度が高くなるため、真空成形時に引張変形が高くなり、引張変形が大きいコーナー位置でも割れにくくなる。
【００２４】
なお、本発明の説明書、特許請求の範囲及び上記の図面に係る「第１」、「第２」という用語などは、類似する対象を区別するために使用され、特定の順序またはシーケンスを説明するために使用される必要はない。このように使用されるデータは、本明細書に記載される本発明の実施例が適切であるように適切な状況下で交換することができることを理解すべきである。さらに、「含む」及び「有する」という用語、並びにそれらの任意の変更は、非排他的な包含物をカバーすることを目的とし、例えば、一連のステップ又はユニットを含むプロセス、方法、システム、製品又は装置は、明確に例示されたステップ又はユニットに必ずしも限定されなく、明確に例示されていないか、又はそれらのプロセス、方法、製品又は装置に固有する他のステップ又はユニットを含むことができる。
【実施例】
【００２５】
以下、本発明をさらに説明するために、実施例を組み合わせて本発明が提供するポリプロピレンフィルム、ポリプロピレン複合フィルムを詳しく説明する。
以下の実施例で使用される試薬はすべて市販されるものである。
【００２６】
実施例１
ポリプロピレン  ２０重量部（メルトフローレート２．０ｇ／１０ｍｉｎ）、ポリオレフィン系エラストマー  ２０重量部（ＰＰとＥＰＤＭとの質量比９０：１０、ショアＡ硬度６０のポリオレフィン系エラストマーとショアＤ硬度２５のポリオレフィン系エラストマーとの質量比９：１）、及び低密度ポリエチレン  ６０重量部（メルトフローレート０．５ｇ／１０ｍｉｎ）を高速ミキサーで撹拌し、その後、ＴＭＰＴＡ  ０．５重量部を加え、均一に撹拌した後、原料を最初に密閉式混練機で溶融した後、２本ロールミルに入れて精錬を行い、ろ過した後、カレンダーロールに入れて、１７０℃のカレンダーにかけられ、成膜し、最後、フィルムに低エネルギー電子ビームをエネルギー２５０ｋＶ、放射線量４０ｋＧｙで照射し、ポリプロピレンフィルムを得た。
実施例１で得られたポリプロピレンフィルムの性能を試験した結果は、表１に示した。
【００２７】
実施例２
ポリプロピレン  ２０重量部（メルトフローレート２．０ｇ／１０ｍｉｎ）、ポリオレフィン系エラストマー  ３０重量部（ＰＰとＥＰＤＭとの質量比８５：１５、ショアＡ硬度６０のポリオレフィン系エラストマーとショアＤ硬度５０のポリオレフィン系エラストマーとの質量比９：１）、及び低密度ポリエチレン５０重量部（メルトフローレート  ０．５ｇ／１０ｍｉｎ）を高速ミキサーで撹拌し、その後、ＴＭＰＴＡ  １重量部を加え、均一に撹拌した後、原料を最初に密閉式混練機で溶融した後、２本ロールミルに入れて精錬を行い、ろ過した後、カレンダーロールに入れて、１７０℃のカレンダーにかけられて成膜し、最後、フィルムに低エネルギー電子ビームをエネルギー２５０ｋＶ、放射線量４０ｋＧｙで照射し、ポリプロピレンフィルムを得た。
実施例２で得られたポリプロピレンフィルムの性能を試験した結果は、表１に示した。
【００２８】
実施例３
ポリプロピレン  ２０重量部（メルトフローレート２．０ｇ／１０ｍｉｎ）、ポリオレフィン系エラストマー  ４５重量部（ＰＰとＥＰＤＭとの質量比６５：３５、ショアＡ硬度７０のポリオレフィン系エラストマーとショアＤ硬度２５のポリオレフィン系エラストマーとの質量比９：１）及び低密度ポリエチレン  ３５重量部（メルトフローレート  ０．５ｇ／１０ｍｉｎ）を高速ミキサーで撹拌し、その後、ＴＭＰＴＡ  ０．５重量部を加え、均一に撹拌した後、原料を最初に密閉式混練機で溶融した後、２本ロールミルに入れて精錬を行い、ろ過した後、カレンダーロールに入れて、１７０℃のカレンダーにかけられて成膜し、最後、フィルムに低エネルギー電子ビームをエネルギー２５０ｋＶ、放射線量４０ｋＧｙで照射し、ポリプロピレンフィルムを得た。
実施例３で得られたポリプロピレンフィルムの性能を試験した結果は、表１に示した。
【００２９】
実施例４
ポリプロピレン  ２５重量部（メルトフローレート２．５ｇ／１０ｍｉｎ）、ポリオレフィン系エラストマー  ４５重量部（ＰＰとＥＰＤＭとの質量比９０：１０、ショアＡ硬度８０のポリオレフィン系エラストマーとショアＤ硬度３０のポリオレフィン系エラストマーとの質量比９：１）及び低密度ポリエチレン３０重量部（メルトフローレート  ２ｇ／１０ｍｉｎ）を高速ミキサーで撹拌し、その後、ＴＭＰＴＡ  ０．５重量部を加え、均一に撹拌した後、原料を最初に密閉式混練機で溶融した後、２本ロールミルに入れて精錬を行い、ろ過した後、カレンダーロールに入れて、１７０℃のカレンダーにかけられて成膜し、最後、フィルムに低エネルギー電子ビームをエネルギー２５０ｋＶ、放射線量４０ｋＧｙで照射し、ポリプロピレンフィルムを得た。
実施例４で得られたポリプロピレンフィルムの性能を試験した結果は、表１に示した。
【００３０】
実施例５
ポリプロピレン  ３５重量部（メルトフローレート２．５ｇ／１０ｍｉｎ）、ポリオレフィン系エラストマー  ２０重量部（ＰＰとＥＰＤＭとの質量比５５：４５、ショアＡ硬度９０のポリオレフィン系エラストマーとショアＤ硬度５０のポリオレフィン系エラストマーとの質量比９：１）及び低密度ポリエチレン４５重量部（メルトフローレート  ３ｇ／１０ｍｉｎ）を高速ミキサーで撹拌し、その後、ＴＭＰＴＡ  ０．５重量部を加え、均一に撹拌した後、原料を最初に密閉式混練機で溶融した後、２本ロールミルに入れて精錬を行い、ろ過した後、カレンダーロールに入れて、１７０℃のカレンダーにかけられて成膜し、最後、フィルムに低エネルギー電子ビームをエネルギー２５０ｋＶ、放射線量４０ｋＧｙで照射し、ポリプロピレンフィルムを得た。
実施例５で得られたポリプロピレンフィルムの性能を試験した結果は、表１に示した。
【００３１】
実施例６
ポリプロピレン  ３５重量部（メルトフローレート２．５ｇ／１０ｍｉｎ）、ポリオレフィン系エラストマー  ３５重量部（ＰＰとＥＰＤＭとの質量比９０：１０、ショアＡ硬度９０のポリオレフィン系エラストマーとショアＤ硬度３０のポリオレフィン系エラストマーとの質量比９：１）及び低密度ポリエチレン  ３０重量部（メルトフローレート  ３ｇ／１０ｍｉｎ）を高速ミキサーで撹拌し、その後、ＴＭＰＴＡ  ０．５重量部を加え、均一に撹拌した後、原料を最初に密閉式混練機で溶融した後、２本ロールミルに入れて精錬を行い、ろ過した後、カレンダーロールに入れて、１７０℃のカレンダーにかけられて成膜し、最後、フィルムに低エネルギー電子ビームをエネルギー２５０ｋＶ、放射線量４０ｋＧｙで照射し、ポリプロピレンフィルムを得た。
実施例６で得られたポリプロピレンフィルムの性能を試験した結果は、表１に示した。
【００３２】
実施例７
ポリプロピレン  ４５重量部（メルトフローレート３．０ｇ／１０ｍｉｎ）、ポリオレフィン系エラストマー  ２０重量部（ＰＰとＥＰＤＭとの質量比９０：１０、ショアＡ硬度７０のポリオレフィン系エラストマーとショアＤ硬度５０のポリオレフィン系エラストマーとの質量比８：２）及び低密度ポリエチレン  ３５重量部（メルトフローレート  １０ｇ／１０ｍｉｎ）を高速ミキサーで撹拌し、その後、ＴＭＰＴＡ  ０．５重量部を加え、均一に撹拌した後、原料を最初に密閉式混練機で溶融した後、２本ロールミルに入れて精錬を行い、ろ過した後、カレンダーロールに入れて、１７０℃のカレンダーにかけられて成膜し、最後、フィルムに低エネルギー電子ビームをエネルギー２５０ｋＶ、放射線量４０ｋＧｙで照射し、ポリプロピレンフィルムを得た。
実施例７で得られたポリプロピレンフィルムの性能を試験した結果は、表１に示した。
【００３３】
実施例８
ポリプロピレン  ４５重量部（メルトフローレート３．０ｇ／１０ｍｉｎ）、ポリオレフィン系エラストマー  ２５重量部（ＰＰとＥＰＤＭとの質量比９０：１０、ショアＡ硬度８０のポリオレフィン系エラストマーとショアＤ硬度５０のポリオレフィン系エラストマーとの質量比８：２）及び低密度ポリエチレン  ３０重量部（メルトフローレート  ０．５ｇ／１０ｍｉｎ）を高速ミキサーで撹拌し、その後、ＴＭＰＴＡ  ０．５重量部を加え、均一に撹拌した後、原料を最初に密閉式混練機で溶融した後、２本ロールミルに入れて精錬を行い、ろ過した後、カレンダーロールに入れて、１７０℃のカレンダーにかけられて成膜し、最後、フィルムに低エネルギー電子ビームをエネルギー２５０ｋＶ、放射線量４０ｋＧｙで照射し、ポリプロピレンフィルムを得た。
実施例８で得られたポリプロピレンフィルムの性能を試験した結果は、表１に示した。
【００３４】
実施例９
ポリプロピレン  ５０重量部（メルトフローレート３．０ｇ／１０ｍｉｎ）、ポリオレフィン系エラストマー  ２０重量部（ＰＰとＥＰＤＭとの質量比９０：１０、ショアＡ硬度６０のポリオレフィン系エラストマーとショアＤ硬度５０のポリオレフィン系エラストマーとの質量比８：２）及び３０重量部の低密度ポリエチレン（メルトフローレート  ０．５ｇ／１０ｍｉｎ）を高速ミキサーで撹拌し、その後、ＴＭＰＴＡ  ５重量部を加え、均一に撹拌した後、原料を最初に密閉式混練機で溶融した後、２本ロールミルに入れて精錬を行い、ろ過した後、カレンダーロールに入れて、１７０℃のカレンダーにかけられて成膜し、最後、フィルムに低エネルギー電子ビームをエネルギー２５０ｋＶ、放射線量４０ｋＧｙで照射し、ポリプロピレンフィルムを得た。
実施例９で得られたポリプロピレンフィルムの性能を試験した結果は、表１に示した。
【００３５】
実施例１０
ポリプロピレン  ２０重量部（メルトフローレート３．０ｇ／１０ｍｉｎ）、ポリオレフィン系エラストマー  ２０重量部（ＰＰとＥＰＤＭとの質量比９０：１０、ショアＡ硬度６０のポリオレフィン系エラストマーとショアＤ硬度２５のポリオレフィン系エラストマーとの質量比８：２）、低密度ポリエチレン  ６０重量部（メルトフローレート  ０．５ｇ／１０ｍｉｎ）及びエチレン−酢酸ビニル共重合体  １重量部（ＭＦＲ  ０．５ｇ／１０ｍｉｎ）を高速ミキサーで撹拌し、その後、ＴＭＰＴＡ  ２重量部を加え、均一に撹拌した後、原料を最初に密閉式混練機で溶融した後、２本ロールミルに入れて精錬を行い、ろ過した後、カレンダーロールに入れて、１７０℃のカレンダーにかけられて成膜し、最後、フィルムに低エネルギー電子ビームをエネルギー２５０ｋＶ、放射線量４０ｋＧｙで照射し、ポリプロピレンフィルムを得た。
実施例１０で得られたポリプロピレンフィルムの性能を試験した結果は、表１に示した。
【００３６】
実施例１１
ポリプロピレン  ２０重量部（メルトフローレート３．８ｇ／１０ｍｉｎ）、ポリオレフィン系エラストマー  ３０重量部（ＰＰとＥＰＤＭとの質量比９０：１０、ショアＡ硬度６０のポリオレフィン系エラストマーとショアＤ硬度５０のポリオレフィン系エラストマーとの質量比８：２）、低密度ポリエチレン  ５０重量部（メルトフローレート  ０．５ｇ／１０ｍｉｎ）及びエチレン−酢酸ビニル共重合体  ２重量部（ＭＦＲ  ２ｇ／１０ｍｉｎ）を高速ミキサーで撹拌し、その後、ＴＭＰＴＡ  ８重量部を加え、均一に撹拌した後、原料を最初に密閉式混練機で溶融した後、２本ロールミルに入れて精錬を行い、ろ過した後、カレンダーロールに入れて、１７０℃のカレンダーにかけられて成膜し、最後、フィルムに低エネルギー電子ビームをエネルギー２５０ｋＶ、放射線量４０ｋＧｙで照射し、ポリプロピレンフィルムを得た。
実施例１１で得られたポリプロピレンフィルムの性能を試験した結果は、表１に示した。
【００３７】
実施例１２
ポリプロピレン  ２０重量部（メルトフローレート３．８ｇ／１０ｍｉｎ）、ポリオレフィン系エラストマー  ４５重量部（ＰＰとＥＰＤＭとの質量比９０：１０、ショアＡ硬度７０のポリオレフィン系エラストマーとショアＤ硬度２５のポリオレフィン系エラストマーとの質量比８：２）、低密度ポリエチレン  ３５重量部（メルトフローレート  ０．５ｇ／１０ｍｉｎ）及びエチレン−酢酸ビニル共重合体  ６重量部（ＭＦＲ  ２ｇ／１０ｍｉｎ）を高速ミキサーで撹拌し、その後、ＴＭＰＴＡ  ０．５重量部及びシリカ  ０．５重量部を加え、均一に撹拌した後、原料を最初に密閉式混練機で溶融した後、２本ロールミルに入れて精錬を行い、ろ過した後、カレンダーロールに入れて、１７０℃のカレンダーにかけられて成膜し、最後、フィルムに低エネルギー電子ビームをエネルギー２５０ｋＶ、放射線量４０ｋＧｙで照射し、ポリプロピレンフィルムを得た。
実施例１２で得られたポリプロピレンフィルムの性能を試験した結果は、表１に示した。
【００３８】
実施例１３
ポリプロピレン  ２５重量部（メルトフローレート３．８ｇ／１０ｍｉｎ）、ポリオレフィン系エラストマー  ４５重量部（ＰＰとＥＰＤＭとの質量比９０：１０、ショアＡ硬度８０のポリオレフィン系エラストマーとショアＤ硬度３０のポリオレフィン系エラストマーとの質量比８：２）、低密度ポリエチレン  ３０重量部（メルトフローレート  ０．５ｇ／１０ｍｉｎ）及びエチレン−酢酸ビニル共重合体  ８重量部（ＭＦＲ  ２ｇ／１０ｍｉｎ）を高速ミキサーで撹拌し、その後、ＴＭＰＴＡ  ０．５重量部及びシリカ  １重量部を加え、均一に撹拌した後、原料を最初に密閉式混練機で溶融した後、２本ロールミルに入れて精錬を行い、ろ過した後、カレンダーロールに入れて、１７０℃のカレンダーにかけられて成膜し、最後、フィルムに低エネルギー電子ビームをエネルギー２５０ｋＶ、放射線量４０ｋＧｙで照射し、ポリプロピレンフィルムを得た。
実施例１３で得られたポリプロピレンフィルムの性能を試験した結果は、表１に示した。
【００３９】
実施例１４
ポリプロピレン  ３５重量部（メルトフローレート３．８ｇ／１０ｍｉｎ）、ポリオレフィン系エラストマー  ２０重量部（ＰＰとＥＰＤＭとの質量比９０：１０、ショアＡ硬度９０のポリオレフィン系エラストマーとショアＤ硬度５０のポリオレフィン系エラストマーとの質量比８：２）、低密度ポリエチレン  ４５重量部（メルトフローレート  ５ｇ／１０ｍｉｎ）及びエチレン−酢酸ビニル共重合体  ４重量部（ＭＦＲ  ４ｇ／１０ｍｉｎ）を高速ミキサーで撹拌し、その後、ＴＭＰＴＡ  ０．５重量部、シリカ  ０．５重量部及び炭酸カルシウム  １重量部を加え、均一に撹拌した後、原料を最初に密閉式混練機で溶融した後、２本ロールミルに入れて精錬を行い、ろ過した後、カレンダーロールに入れて、１７０℃のカレンダーにかけられて成膜し、最後、フィルムに低エネルギー電子ビームをエネルギー２５０ｋＶ、放射線量４０ｋＧｙで照射し、ポリプロピレンフィルムを得た。
実施例１４で得られたポリプロピレンフィルムの性能を試験した結果は、表１に示した。
【００４０】
実施例１５
ポリプロピレン  ３５重量部（メルトフローレート５．０ｇ／１０ｍｉｎ）、ポリオレフィン系エラストマー  ３５重量部（ＰＰとＥＰＤＭとの質量比９０：１０、ショアＡ硬度９０のポリオレフィン系エラストマーとショアＤ硬度３０のポリオレフィン系エラストマーとの質量比７：３）、低密度ポリエチレン  ３０重量部（メルトフローレート  １０ｇ／１０ｍｉｎ）与４重量部的エチレン−酢酸ビニル共重合体（ＭＦＲ  ４ｇ／１０ｍｉｎ）を高速ミキサーで撹拌し、その後、ＴＭＰＴＡ  ０．５重量部、シリカ  ０．５重量部及び炭酸カルシウム  ６重量部を加え、均一に撹拌した後、原料を最初に密閉式混練機で溶融した後、２本ロールミルに入れて精錬を行い、ろ過した後、カレンダーロールに入れて、１７０℃のカレンダーにかけられて成膜し、最後、フィルムに低エネルギー電子ビームをエネルギー２５０ｋＶ、放射線量４０ｋＧｙで照射し、ポリプロピレンフィルムを得た。
実施例１５で得られたポリプロピレンフィルムの性能を試験した結果は、表１に示した。
【００４１】
実施例１６
ポリプロピレン  ４５重量部（メルトフローレート５．０ｇ／１０ｍｉｎ）、ポリオレフィン系エラストマー  ２０重量部（ＰＰとＥＰＤＭとの質量比９０：１０、ショアＡ硬度７０のポリオレフィン系エラストマーとショアＤ硬度５０のポリオレフィン系エラストマーとの質量比７：３）、低密度ポリエチレン  ３５重量部（メルトフローレート  ５ｇ／１０ｍｉｎ）及びエチレン−酢酸ビニル共重合体  １重量部（ＭＦＲ  ４ｇ／１０ｍｉｎ）を高速ミキサーで撹拌し、その後、ＴＭＰＴＡ  ０．５重量部、シリカ  ０．５重量部及び炭酸カルシウム  １０重量部を加え、均一に撹拌した後、原料を最初に密閉式混練機で溶融した後、２本ロールミルに入れて精錬を行い、ろ過した後、カレンダーロールに入れて、１７０℃のカレンダーにかけられて成膜し、最後、フィルムに低エネルギー電子ビームをエネルギー２５０ｋＶ、放射線量４０ｋＧｙで照射し、ポリプロピレンフィルムを得た。
実施例１６で得られたポリプロピレンフィルムの性能を試験した結果は、表１に示した。
【００４２】
実施例１７
ポリプロピレン  ４５重量部（メルトフローレート５．０ｇ／１０ｍｉｎ）、ポリオレフィン系エラストマー  ２５重量部（ＰＰとＥＰＤＭとの質量比９０：１０、ショアＡ硬度８０のポリオレフィン系エラストマーとショアＤ硬度５０のポリオレフィン系エラストマーとの質量比７：３）、低密度ポリエチレン  ３０重量部（メルトフローレート  ０．５ｇ／１０ｍｉｎ）及びエチレン−酢酸ビニル共重合体  ２重量部（ＭＦＲ  ２ｇ／１０ｍｉｎ）を高速ミキサーで撹拌し、その後、ＴＭＰＴＡ  ０．５重量部、シリカ  ０．５重量部、炭酸カルシウム  ２重量部及び光安定剤６２２  ０．１重量部を加え、均一に撹拌した後、原料を最初に密閉式混練機で溶融した後、２本ロールミルに入れて精錬を行い、ろ過した後、カレンダーロールに入れて、１７０℃のカレンダーにかけられて成膜し、最後、フィルムに低エネルギー電子ビームをエネルギー２５０ｋＶ、放射線量４０ｋＧｙで照射し、ポリプロピレンフィルムを得た。
実施例１７で得られたポリプロピレンフィルムの性能を試験した結果は、表１に示した。
【００４３】
実施例１８
ポリプロピレン  ２５重量部（メルトフローレート５．０ｇ／１０ｍｉｎ）、ポリオレフィン系エラストマー  ４５重量部（ＰＰとＥＰＤＭとの質量比９０：１０、ショアＡ硬度８０のポリオレフィン系エラストマーとショアＤ硬度３０のポリオレフィン系エラストマーとの質量比７：３）、低密度ポリエチレン  ３０重量部（メルトフローレート  ０．５ｇ／１０ｍｉｎ）及びエチレン−酢酸ビニル共重合体  １重量部（ＭＦＲ  ０．５ｇ／１０ｍｉｎ）を高速ミキサーで撹拌し、その後、ＴＭＰＴＡ  ０．５重量部、シリカ  ０．５重量部、炭酸カルシウム  ２重量部及び光安定剤６２２  １重量部を加え、均一に撹拌した後、原料を最初に密閉式混練機で溶融した後、２本ロールミルに入れて精錬を行い、ろ過した後、カレンダーロールに入れて、１７０℃のカレンダーにかけられて成膜し、最後、フィルムに低エネルギー電子ビームをエネルギー２５０ｋＶ、放射線量４０ｋＧｙで照射し、ポリプロピレンフィルムを得た。
実施例１８で得られたポリプロピレンフィルムの性能を試験した結果は、表１に示した。
【００４４】
実施例１９
ポリプロピレン  ２５重量部（メルトフローレート５．０ｇ／１０ｍｉｎ）、ポリオレフィン系エラストマー  ４５重量部（ＰＰとＥＰＤＭとの質量比９０：１０、ショアＡ硬度６０のポリオレフィン系エラストマーとショアＤ硬度５０のポリオレフィン系エラストマーとの質量比７：３）、低密度ポリエチレン  ３０重量部（メルトフローレート  ０．５ｇ／１０ｍｉｎ）及びエチレン−酢酸ビニル共重合体  ６重量部（ＭＦＲ  ２ｇ／１０ｍｉｎ）を高速ミキサーで撹拌し、その後、ＴＭＰＴＡ  ０．５重量部、シリカ  ０．５重量部、炭酸カルシウム  ２重量部、光安定剤６２２  ０．４重量部及びステアリン酸カルシウム  ０．２重量部を加え、均一に撹拌した後、原料を最初に密閉式混練機で溶融した後、２本ロールミルに入れて精錬を行い、ろ過した後、カレンダーロールに入れて、１７０℃のカレンダーにかけられて成膜し、最後、フィルムに低エネルギー電子ビームをエネルギー２５０ｋＶ、放射線量４０ｋＧｙで照射し、ポリプロピレンフィルムを得た。
実施例１９で得られたポリプロピレンフィルムの性能を試験した結果は、表１に示した。
【００４５】
実施例２０
ポリプロピレン  ２５重量部（メルトフローレート５．０ｇ／１０ｍｉｎ）、ポリオレフィン系エラストマー  ４５重量部（ＰＰとＥＰＤＭとの質量比９０：１０、ショアＡ硬度７０のポリオレフィン系エラストマーとショアＤ硬度２５のポリオレフィン系エラストマーとの質量比７：３）、低密度ポリエチレン  ３０重量部（メルトフローレート  ０．５ｇ／１０ｍｉｎ）及びエチレン−酢酸ビニル共重合体  ６重量部（ＭＦＲ  ２ｇ／１０ｍｉｎ）を高速ミキサーで撹拌し、その後、ＴＭＰＴＡ  ０．５重量部、シリカ  ０．５重量部、炭酸カルシウム  ２重量部、光安定剤６２２  ０．４重量部及びステアリン酸カルシウム  １．８重量部を加え、均一に撹拌した後、原料を最初に密閉式混練機で溶融した後、２本ロールミルに入れて精錬を行い、ろ過した後、カレンダーロールに入れて、１７０℃のカレンダーにかけられて成膜し、最後、フィルムに低エネルギー電子ビームを、エネルギー２５０ｋＶ、放射線量１００ｋＧｙで照射し、ポリプロピレンフィルムを得た。
実施例２０で得られたポリプロピレンフィルムの性能を試験した結果は、表１に示した。
【００４６】
実施例２１
ポリプロピレン  ２５重量部（メルトフローレート５．０ｇ／１０ｍｉｎ）、ポリオレフィン系エラストマー  ４５重量部（ＰＰとＥＰＤＭとの質量比９０：１０、ショアＡ硬度７０のポリオレフィン系エラストマーとショアＤ硬度２５のポリオレフィン系エラストマーとの質量比７：３）、低密度ポリエチレン  ３０重量部（メルトフローレート  ０．５ｇ／１０ｍｉｎ）及びエチレン−酢酸ビニル共重合体  ６重量部（ＭＦＲ  ２ｇ／１０ｍｉｎ）を高速ミキサーで撹拌し、その後、ＴＭＰＴＡ  ０．５重量部、シリカ  ０．５重量部、炭酸カルシウム  ２重量部、光安定剤６２２  ０．４重量部、ステアリン酸カルシウム  ０．４重量部及び高分子シリコーン  ０．３重量部を加え、均一に撹拌した後、原料を最初に密閉式混練機で溶融した後、２本ロールミルに入れて精錬を行い、ろ過した後、カレンダーロールに入れて、１７０℃のカレンダーにかけられて成膜し、最後、フィルムに低エネルギー電子ビームをエネルギー２５０ｋＶ、放射線量４０ｋＧｙで照射し、ポリプロピレンフィルムを得た。
実施例２１で得られたポリプロピレンフィルムの性能を試験した結果は、表１に示した。
【００４７】
実施例２２
ポリプロピレン  ２５重量部（メルトフローレート５．０ｇ／１０ｍｉｎ）、ポリオレフィン系エラストマー  ４５重量部（ＰＰとＥＰＤＭとの質量比９０：１０、ショアＡ硬度８０のポリオレフィン系エラストマーとショアＤ硬度３０のポリオレフィン系エラストマーとの質量比７：３）、低密度ポリエチレン  ３０重量部（メルトフローレート  ０．５ｇ／１０ｍｉｎ）及びエチレン−酢酸ビニル共重合体  ８重量部（ＭＦＲ  ２ｇ／１０ｍｉｎ）を高速ミキサーで撹拌し、その後、ＴＭＰＴＡ  ０．５重量部、シリカ  ０．５重量部、炭酸カルシウム  ２重量部、光安定剤６２２  ０．４重量部、ステアリン酸カルシウム  ０．８重量部及び高分子シリコーン  １．５重量部を加え、均一に撹拌した後、原料を最初に密閉式混練機で溶融した後、２本ロールミルに入れて精錬を行い、ろ過した後、カレンダーロールに入れて、１７０℃のカレンダーにかけられて成膜し、最後、フィルムに低エネルギー電子ビームをエネルギー２５０ｋＶ、放射線量６０ｋＧｙで照射し、ポリプロピレンフィルムを得た。
実施例２２で得られたポリプロピレンフィルムの性能を試験した結果は、表１に示した。
【００４８】
実施例２３
ポリプロピレン  ２５重量部（メルトフローレート５．０ｇ／１０ｍｉｎ）、ポリオレフィン系エラストマー  ２５重量部（ＰＰとＥＰＤＭとの質量比９０：１０、ショアＡ硬度８０のポリオレフィン系エラストマーとショアＤ硬度３０のポリオレフィン系エラストマーとの質量比７：２）、低密度ポリエチレン  ３０重量部（メルトフローレート  ０．５ｇ／１０ｍｉｎ）及びエチレン−酢酸ビニル共重合体  ６重量部（ＭＦＲ  ２ｇ／１０ｍｉｎ）を高速ミキサーで撹拌し、その後、ＴＭＰＴＡ  ０．５重量部、シリカ  ０．５重量部、炭酸カルシウム  ２重量部、光安定剤６２２  ０．４重量部、ステアリン酸カルシウム  １重量部及び高分子シリコーン０．５重量部を加え、均一に撹拌した後、原料を最初に密閉式混練機で溶融した後、２本ロールミルに入れて精錬を行い、ろ過した後、カレンダーロールに入れて、１７０℃のカレンダーにかけられて成膜し、最後、フィルムに低エネルギー電子ビームをエネルギー２５０ｋＶ、放射線量８０ｋＧｙで照射し、ポリプロピレンフィルムを得た。
実施例２３で得られたポリプロピレンフィルムの性能を試験した結果は、表１に示した。
【００４９】
実施例２４
ポリプロピレン  ２５重量部（メルトフローレート５．０ｇ／１０ｍｉｎ）、ポリオレフィン系エラストマー  ３５重量部（ＰＰとＥＰＤＭとの質量比９０：１０）、低密度ポリエチレン  ３０重量部（メルトフローレート  ０．５ｇ／１０ｍｉｎ）及びエチレン−酢酸ビニル共重合体  ４重量部（ＭＦＲ  ４ｇ／１０ｍｉｎ）を高速ミキサーで撹拌し、その後、ＴＭＰＴＡ  ０．５重量部、シリカ  ０．５重量部、炭酸カルシウム  ２重量部、光安定剤６２２  ０．４重量部、ステアリン酸カルシウム  ０．８重量部及び高分子シリコーン  １重量部を加え、均一に撹拌した後、原料を最初に密閉式混練機で溶融した後、２本ロールミルに入れて精錬を行い、ろ過した後、カレンダーロールに入れて、１７０℃のカレンダーにかけられて成膜し、最後、フィルムに低エネルギー電子ビームをエネルギー２５０ｋＶ、放射線量６０ｋＧｙで照射し、ポリプロピレンフィルムを得た。
実施例２４で得られたポリプロピレンフィルムの性能を試験した結果は、表１に示した。
【００５０】
比較例１
ポリプロピレン  １５重量部（メルトフローレート５．０ｇ／１０ｍｉｎ）、ポリオレフィン系エラストマー  ２５重量部（ＰＰとＥＰＤＭとの質量比９０：１０、ショアＡ硬度６０のポリオレフィン系エラストマーとショアＤ硬度２５のポリオレフィン系エラストマーとの質量比７：３）及び低密度ポリエチレン  ６１重量部（メルトフローレート  ０．５ｇ／１０ｍｉｎ）を高速ミキサーで撹拌し、その後、ＴＭＰＴＡ  ０．５重量部を加え、均一に撹拌した後、原料を最初に密閉式混練機で溶融した後、２本ロールミルに入れて精錬を行い、ろ過した後、カレンダーロールに入れて、１７０℃のカレンダーにかけられて成膜し、最後、フィルムに低エネルギー電子ビームをエネルギー２５０ｋＶ、放射線量４０ｋＧｙで照射し、ポリプロピレンフィルムを得た。
比較例１で得られたポリプロピレンフィルムの性能を試験した結果は、表１に示した。
【００５１】
比較例２
ポリプロピレン  ６０重量部（メルトフローレート５．０ｇ／１０ｍｉｎ）、ポリオレフィン系エラストマー  ２０重量部（ＰＰとＥＰＤＭとの質量比９０：１０、ショアＡ硬度６０のポリオレフィン系エラストマーとショアＤ硬度２５のポリオレフィン系エラストマーとの質量比７：３）及び低密度ポリエチレン  ２０重量部（メルトフローレート  ０．５ｇ／１０ｍｉｎ）を高速ミキサーで撹拌し、その後、ＴＭＰＴＡ  ０．５重量部を加え、均一に撹拌した後、原料を最初に密閉式混練機で溶融した後、２本ロールミルに入れて精錬を行い、ろ過した後、カレンダーロールに入れて、１７０℃のカレンダーにかけられて成膜し、最後、フィルムに低エネルギー電子ビームをエネルギー２５０ｋＶ、放射線量４０ｋＧｙで照射し、ポリプロピレンフィルムを得た。
比較例２で得られたポリプロピレンフィルムの性能を試験した結果は、表１に示した。
【００５２】
比較例３
ポリプロピレン  ２０重量部（メルトフローレート５．０ｇ／１０ｍｉｎ）、ポリオレフィン系エラストマー  １９重量部（ＰＰとＥＰＤＭとの質量比９０：１０、ショアＡ硬度６０のポリオレフィン系エラストマーとショアＤ硬度２５のポリオレフィン系エラストマーとの質量比７：３）及び低密度ポリエチレン  ６１重量部（メルトフローレート  ０．５ｇ／１０ｍｉｎ）を高速ミキサーで撹拌し、その後、ＴＭＰＴＡ  ０．５重量部を加え、均一に撹拌した後、原料を最初に密閉式混練機で溶融した後、２本ロールミルに入れて精錬を行い、ろ過した後、カレンダーロールに入れて、１７０℃のカレンダーにかけられて成膜し、最後、フィルムに低エネルギー電子ビームをエネルギー２５０ｋＶ、放射線量４０ｋＧｙで照射し、ポリプロピレンフィルムを得た。
比較例３で得られたポリプロピレンフィルムの性能を試験した結果は、表１に示した。
【００５３】
比較例４
ポリプロピレン  ２０重量部（メルトフローレート５．０ｇ／１０ｍｉｎ）、ポリオレフィン系エラストマー  ５０重量部（ＰＰとＥＰＤＭとの質量比９０：１０、ショアＡ硬度６０のポリオレフィン系エラストマーとショアＤ硬度２５のポリオレフィン系エラストマーとの質量比７：３）及び低密度ポリエチレン  ３０重量部（メルトフローレート  ０．５ｇ／１０ｍｉｎ）を高速ミキサーで撹拌し、その後、ＴＭＰＴＡ  ０．５重量部を加え、均一に撹拌した後、原料を最初に密閉式混練機で溶融した後、２本ロールミルに入れて精錬を行い、ろ過した後、カレンダーロールに入れて、１７０℃のカレンダーにかけられて成膜し、最後、フィルムに低エネルギー電子ビームをエネルギー２５０ｋＶ、放射線量４０ｋＧｙで照射し、ポリプロピレンフィルムを得た。
比較例４で得られたポリプロピレンフィルムの性能を試験した結果は、表１に示した。
【００５４】
比較例５
ポリプロピレン  ５０重量部（メルトフローレート５．０ｇ／１０ｍｉｎ）、ポリオレフィン系エラストマー  ２５重量部（ＰＰとＥＰＤＭとの質量比９０：１０、ショアＡ硬度６０のポリオレフィン系エラストマーとショアＤ硬度２５のポリオレフィン系エラストマーとの質量比７：３）及び低密度ポリエチレン  ２５重量部（メルトフローレート  ０．５ｇ／１０ｍｉｎ）を高速ミキサーで撹拌し、その後、ＴＭＰＴＡ  ０．５重量部を加え、均一に撹拌した後、原料を最初に密閉式混練機で溶融した後、２本ロールミルに入れて精錬を行い、ろ過した後、カレンダーロールに入れて、１７０℃のカレンダーにかけられて成膜し、最後、フィルムに低エネルギー電子ビームをエネルギー２５０ｋＶ、放射線量４０ｋＧｙで照射し、ポリプロピレンフィルムを得た。
比較例５で得られたポリプロピレンフィルムの性能を試験した結果は、表１に示した。
【００５５】
比較例６
ポリプロピレン  ２０重量部（メルトフローレート５．０ｇ／１０ｍｉｎ）、ポリオレフィン系エラストマー  ２０重量部（ＰＰとＥＰＤＭとの質量比９０：１０、ショアＡ硬度６０のポリオレフィン系エラストマーとショアＤ硬度２５のポリオレフィン系エラストマーとの質量比７：３）及び低密度ポリエチレン  ６０重量部（メルトフローレート  ０．５ｇ／１０ｍｉｎ）を高速ミキサーで撹拌し、その後、加入０．４重量部的ＴＭＰＴＡ、均一に撹拌した後、原料を最初に密閉式混練機で溶融した後、２本ロールミルに入れて精錬を行い、ろ過した後、カレンダーロールに入れて、１７０℃のカレンダーにかけられて成膜し、最後、フィルムに低エネルギー電子ビームをエネルギー２５０ｋＶ、放射線量４０ｋＧｙで照射し、ポリプロピレンフィルムを得た。
比較例６で得られたポリプロピレンフィルムの性能を試験した結果は、表１に示した。
【００５６】
比較例７
ポリプロピレン  ２０重量部（メルトフローレート５．０ｇ／１０ｍｉｎ）、ポリオレフィン系エラストマー  ２０重量部（ＰＰとＥＰＤＭとの質量比９０：１０、ショアＡ硬度６０のポリオレフィン系エラストマーとショアＤ硬度２５のポリオレフィン系エラストマーとの質量比７：３）及び低密度ポリエチレン  ６０重量部（メルトフローレート  ０．５ｇ／１０ｍｉｎ）を高速ミキサーで撹拌し、その後、ＴＭＰＴＡ  １１重量部を加え、均一に撹拌した後、原料を最初に密閉式混練機で溶融した後、２本ロールミルに入れて精錬を行い、ろ過した後、カレンダーロールに入れて、１７０℃のカレンダーにかけられて成膜し、最後、フィルムに低エネルギー電子ビームをエネルギー２５０ｋＶ、放射線量４０ｋＧｙで照射し、ポリプロピレンフィルムを得た。
比較例７で得られたポリプロピレンフィルムの性能を試験した結果は、表１に示した。
【００５７】
比較例８
ポリプロピレン  ２０重量部（メルトフローレート５．０ｇ／１０ｍｉｎ）、ポリオレフィン系エラストマー  ２０重量部（ＰＰとＥＰＤＭとの質量比９０：１０、ショアＡ硬度６０のポリオレフィン系エラストマーとショアＤ硬度２５のポリオレフィン系エラストマーとの質量比７：３）及び低密度ポリエチレン  ６０重量部（メルトフローレート  ０．５ｇ／１０ｍｉｎ）を高速ミキサーで撹拌し、その後、ＴＭＰＴＡ  ０．５重量部を加え、均一に撹拌した後、原料を最初に密閉式混練機で溶融した後、２本ロールミルに入れて精錬を行い、ろ過した後、カレンダーロールに入れて、１７０℃のカレンダーにかけられて成膜し、最後、フィルムに低エネルギー電子ビームをエネルギー２５０ｋＶ、放射線量３９ｋＧｙで照射し、ポリプロピレンフィルムを得た。
比較例８で得られたポリプロピレンフィルムの性能を試験した結果は、表１に示した。
【００５８】
比較例９
ポリプロピレン  ２０重量部（メルトフローレート５．０ｇ／１０ｍｉｎ）、ポリオレフィン系エラストマー  ２０重量部（ＰＰとＥＰＤＭとの質量比９０：１０、ショアＡ硬度６０のポリオレフィン系エラストマーとショアＤ硬度２５のポリオレフィン系エラストマーとの質量比７：３）及び低密度ポリエチレン  ６０重量部（メルトフローレート  ０．５ｇ／１０ｍｉｎ）を高速ミキサーで撹拌し、その後、ＴＭＰＴＡ  ０．５重量部を加え、均一に撹拌した後、原料を最初に密閉式混練機で溶融した後、２本ロールミルに入れて精錬を行い、ろ過した後、カレンダーロールに入れて、１７０℃のカレンダーにかけられて成膜し、最後、フィルムに低エネルギー電子ビームをエネルギー２５０ｋＶ、放射線量１０１ｋＧｙで照射し、ポリプロピレンフィルムを得た。
比較例９で得られたポリプロピレンフィルムの性能を試験した結果は、表１に示した。
【００５９】
【表１】
2021529222.tif 000002
【００６０】
表１より示すように、本発明が提供するポリプロピレンフィルムの引張強度は、常に２７ＭＰａ以上になり、比較的に適宜であり、しかも、真空成形温度が１３０〜１４５℃に維持でき、この温度範囲は、製品に対する下流の顧客の要件により一致している。比較例では、配合成分の組み合わせが適合な配合範囲にない、又は放射線量が多すぎる、又は小さすぎるため、ポリプロピレンフィルムの真空成形温度が高すぎるか、又は強度が低すぎ、さらに、放射線量が多すぎると分解、強度低下の問題をもたらす。
【００６１】
実施例２５
実施例２２の実施態様により第１のポリプロピレンフィルム（０．２３ｍｍ）及び第２のポリプロピレンフィルム（０．０４ｍｍ）を調製し（照射なし）、
第１のポリプロピレンフィルムの片側に熱硬化接着剤（ＥＣ−１３８５）を湿式塗布量１５ｇ／ｍ−２で塗布し、
第１のポリプロピレンフィルムの他の側にコロナ前処理を施した後に、第１の塗布層（ＬＳ−１３−２１２、湿式塗布量７ｇ／ｍ２）を塗布し、その後、４５℃で乾燥させ、
第１の塗布層にインク印刷を行い、４５℃で乾燥させ、印刷層を得、
印刷層に第２の塗布層（ＬＳ−１３−２１２、湿式塗布量７ｇ／ｍ２）を塗布し、その後、両側にコロナ処理を施した第２のポリプロピレンフィルムを第２の塗布層に貼り合わせ、４５℃で乾燥させ、
コロナ処理を施した第２のポリプロピレンフィルムにポリウレタン塗布層（ＥＶＯ  ＳＵ−４２２、湿式塗布量１０ｇ／ｍ２）を塗布し、複合フィルムを得、
複合フィルムに低エネルギー電子ビームエネルギー２５０ｋＶ、放射線量８０ｋＧｙで照射し、ポリプロピレン複合フィルムを得た。
実施例２５で得られたポリプロピレン複合フィルムの性能を試験した結果は、表２に示した。
実施例２５で得られたポリプロピレン複合フィルムを木製板材に貼り合わせ、真空成形を行ったフィルムは、フィルムは割れなく、模様も浅くならず、白っぽくなかった。
【００６２】
実施例２６
実施例２０の実施態様により第１のポリプロピレンフィルム（０．２３ｍｍ）及び第２のポリプロピレンフィルム（０．０４ｍｍ）を調製し（照射なし）、
第１のポリプロピレンフィルムの片側に熱硬化接着剤（ＥＣ−１３８５）を湿式塗布量１５ｇ／ｍ２で塗布し、
第１のポリプロピレンフィルムの他の側にコロナ前処理を施した後に、第１の塗布層（ＬＳ−１３−２１２、湿式塗布量７ｇ／ｍ２）を塗布し、その後、４５℃で乾燥させ、
第１の塗布層にインク印刷を行い、４５℃で乾燥させ、印刷層を得、
印刷層に第２の塗布層（ＬＳ−１３−２１２、湿式塗布量７ｇ／ｍ２）を塗布し、その後、両側にいずれもコロナ処理を施した第２のポリプロピレンフィルムを第２の塗布層に貼り合わせ、４５℃で乾燥させ、
コロナ処理を施した第２のポリプロピレンフィルムにポリウレタン塗布層（ＥＶＯ  ＳＵ−４２２、湿式塗布量１０ｇ／ｍ２）を塗布し、複合フィルムを得、
複合フィルムに低エネルギー電子ビームをエネルギー２５０ｋＶ、放射線量８０ｋＧｙで照射し、ポリプロピレン複合フィルムを得た。
実施例２６で得られたポリプロピレン複合フィルムの性能を試験した結果は、表２に示した。
実施例２６で得られたポリプロピレン複合フィルムを木製板材に貼り合わせ、真空成形を行ったフィルムは、割れなく、模様も浅くならず、白みを持たなかった。
【００６３】
実施例２７
実施例１８の実施態様により第１のポリプロピレンフィルム（０．２３ｍｍ）及び第２のポリプロピレンフィルム（０．０４ｍｍ）を調製し（照射なし）、
第１のポリプロピレンフィルムの片側に熱硬化接着剤（ＥＣ−１３８５）を湿式塗布量１５ｇ／ｍ２で塗布し、
第１のポリプロピレンフィルムの他の側にコロナ前処理を施した後に、第１の塗布層（ＬＳ−１３−２１２、湿式塗布量７ｇ／ｍ２）を塗布し、その後、４５℃で乾燥させ、
第１の塗布層にインク印刷を行い、４５℃で乾燥させ、印刷層を得、
印刷層に第２の塗布層（ＬＳ−１３−２１２、湿式塗布量７ｇ／ｍ２）を塗布し、その後、両側にいずれもコロナ処理を施した第２のポリプロピレンフィルムを在第２の塗布層に貼り合わせ、４５℃で乾燥させ、
コロナ処理を施した第２のポリプロピレンフィルムにポリウレタン塗布層（ＥＶＯ  ＳＵ−４２２、湿式塗布量１０ｇ／ｍ２）を塗布し、複合フィルムを得、
複合フィルムに低エネルギー電子ビームをエネルギー２５０ｋＶ、放射線量８０ｋＧｙで照射し、ポリプロピレン複合フィルムを得た。
実施例２７で得られたポリプロピレン複合フィルムの性能を試験した結果は、表２に示した。
実施例２７で得られたポリプロピレン複合フィルムを木製板材に貼り合わせ、真空成形を行ったフィルムは、割れなく、模様も浅くならず、白みを持たなかった。
【００６４】
【表２】
2021529222.tif 000003
【国際調査報告】
2021529222.tif 000004
2021529222.tif 000005
2021529222.tif 000006
2021529222.tif 000007